СПОСОБ ИЗГОТОВЛЕНИЯ СОДЕРЖАЩЕЙ ПОЛИАЗОЛ ПРОТОНОПРОВОДЯЩЕЙ МЕМБРАНЫ

1. Способ изготовления содержащей полиазол протонопроводящей мебраны, в соответствии с которым
A) при температуре от 25 до 300°C через отверстие продавливают композицию, содержащую полифосфорную кислоту и по меньшей мере один полиазол, вязкость раствора которой, измеренная согласно DIN 53018 при температуре, соответствующей температуре возле отверстия в процессе изготовления мембраны, составляет от 10 до 1000 Па·с,
B) затем композицию подвергают упрочнению.
2. Способ по п.1, отличающийся тем, что композицию продавливают через отверстие при температуре от 120 до 180°C.
3. Способ по п.1, отличающийся тем, что используют композицию, вязкость раствора которой, измеренная согласно DIN 53018 при температуре, соответствующей температуре возле отверстия в процессе изготовления мембраны, составляет от 20 до 800 Па·с.
4. Способ по п.1, отличающийся тем, что используют композицию, содержащую по меньшей мере один полиазол с характеристической вязкостью, измеренной в серной кислоте концентрацией по меньшей мере 96 мас.%, которая составляет от 0,3 до 10.
5. Способ по п.1, отличающийся тем, что через отверстие продавливают композицию, которая содержит от 95,0 до 99,5 мас.% полифосфорной кислоты и от 0,5 до 5,0 мас.% полиазола соответственно в пересчете на общую массу композиции.
6. Способ по п.1, отличающийся тем, что композицию продавливают через щель.
7. Способ по п.6, отличающийся тем, что ширина щели составляет от 20 до 50 см.
8. Способ по п.6, отличающийся тем, что щелевой зазор составляет от 800 до 1600 мкм.
9. Способ по п.6, отличающийся тем, что отношение ширины щели к щелевому зазору составляет от 100:1 до 1000:1.
10. Способ по п.1, отличающийся тем, что композицию продавливают через отверстие под давлением, составляющим по меньшей мере 0,1 бар.
11. Способ по п.1, отличающийся тем, что композицию экструдируют.
12. Способ по п.11, отличающийся тем, что полифосфорную кислоту и полиазол смешивают в экструдере.
13. Способ по п.1, отличающийся тем, что полиазол получают in situ
a) взаимодействием одного или нескольких ароматических и/или гетероароматических тетрааминосоединений с одной или несколькими ароматическими и/или гетероароматическими карбоновыми кислотами или их производными, которые содержат по меньшей мере две кислотные группы на мономерную карбоновую кислоту, или
b) взаимодействием одной или нескольких ароматических и/или гетероароматических диаминокарбоновых кислот.
14. Способ по п.1, отличающийся тем, что полиазол содержит по меньшей мере одну группу фосфоновой кислоты.
15. Способ по п.1, отличающийся тем, что композицию наносят на подложку.
16. Способ по п.15, отличающийся тем, что композицию наносят на подложку несколькими участками, которые не соединены друг с другом.
17. Способ по п.1, отличающийся тем, что композицию упрочняют путем обработки влагой.
18. Способ по одному из пп.1-17, отличающийся тем, что используют композицию, которая содержит по меньшей мере один отличающийся от полиазола полимер.